(57)【要約】【課題】水系スラリーを用いて集電体上に合剤層を形成した電極を用いた非水電解質二次電池において、効率良く生産することができ、電極内での密着強度が高く、電池性能を高めることができる非水電解質二次電池を得る。【解決手段】正極と、負極と、非水電解質とを有する非水電解質二次電池であって、正極及び負極のうちの少なくとも一方の電極が、集電体１上にラテックス系結着剤及び水系分散剤からなるプレコート層６を形成し、該プレコート層６の上に、活物質、ラテックス系結着剤及び水系分散剤を含む水系スラリーを塗布して合剤層２を形成した後乾燥して得られる電極であることを特徴としている。【選択図】図１
2009238720.tif 000002
【特許請求の範囲】
【請求項１】
正極と、負極と、非水電解質とを有する非水電解質二次電池であって、
前記正極及び前記負極のうちの少なくとも一方の電極が、集電体上にラテックス系結着剤及び水系分散剤からなるプレコート層を形成し、該プレコート層の上に、活物質、ラテックス系結着剤及び水系分散剤を含む水系スラリーを塗布して合剤層を形成した後乾燥して得られる電極であることを特徴とする非水電解質二次電池。
【請求項２】
前記プレコート層のラテックス系結着剤が、前記合剤層のラテックス系結着剤と同じものであることを特徴とする請求項１に記載の非水電解質二次電池。
【請求項３】
前記プレコート層の水系分散剤が、前記合剤層の水系分散剤と同じものであることを特徴とする請求項１または２に記載の非水電解質二次電池。
【請求項４】
前記プレコート層におけるラテックス系結着剤と水系分散剤との重量比が１：１〜５：１であることを特徴とする請求項１〜３のいずれか１項に記載の非水電解質二次電池。
【請求項５】
前記水系分散剤が、カルボキシメチルセルロースであることを特徴とする請求項１〜４のいずれか１項に記載の非水電解質二次電池。
【請求項６】
前記カルボキシメチルセルロースのエーテル化度が０．５〜０．８の範囲であることを特徴とする請求項５に記載の非水電解質二次電池。
【請求項７】
前記プレコート層の厚みが１μｍ以下であることを特徴とする請求項１〜６のいずれか１項に記載の非水電解質二次電池。
【請求項８】
前記電極が負極であることを特徴とする請求項１〜７のいずれか１項に記載の非水電解質二次電池。
【請求項９】
請求項１〜８のいずれか１項に記載の非水電解質二次電池を製造する方法であって、
前記集電体の上に前記プレコート層を形成する工程と、
前記プレコート層の上に前記水系スラリーを塗布して前記合剤層を形成した後乾燥させる工程とを備えることを特徴とする非水電解質二次電池の製造方法。
【発明の詳細な説明】
【技術分野】
【０００１】
本発明は、リチウム二次電池などの非水電解質二次電池及びその製造方法に関するものである。
【背景技術】
【０００２】
小型・軽量という特徴から、リチウムイオン二次電池は、携帯機器の駆動電源として広く普及している。近年では、電動工具やアシスト自転車、さらにはＨＥＶ等の用途への展開も期待されており、リチウムイオン二次電池の需要は高まる一方である。しかしながら、数量の伸び以上に価格低下は年々厳しさを増しており、コストダウンや市場の需要に応えるため生産体制を構築することが電池メーカーの責務となっている。
【０００３】
電池の作製工程は、電極作製工程、電極巻取り工程、注液工程、検査工程に分類される。電極作製工程においては、集電体へのスラリーの塗工及び乾燥をどのように速めるかが重要である。乾燥を速めるためには、乾燥温度を高くすることが好ましい。しかしながら、電極を作製するためのスラリーには、複数の成分が混合して含まれており、電極の品質を高めるためには、電極の厚さ方向に均質な組成の電極を作製することが必要である。電極の組成が均質でなくなると、（１）電気抵抗のばらつき、（２）電極接着密度のばらつきなどを生じるおそれがある。乾燥温度を高くすると、電極の厚さ方向の組成が不均一になるというおそれがある。
【０００４】
特に、近年においては、環境衛生面から、電極を作製するスラリーとして、有機溶剤を用いない水系スラリーが要望されている。このような水系スラリーを用いて電極を作製する場合、乾燥温度を高くすると、合剤層の集電体に対する密着強度が大きく低下するという課題があることを、本発明者らは見出した。合剤層と集電体との密着性を改善する方法として、特許文献１においては、集電体表面に負極合剤層と同一成分の薄膜を予め塗布して形成し、密着性を改善することが提案されている。また、特許文献２及び特許文献３においては、負極活物質層と集電体の間に、電子伝導性を有する高分子化合物層を形成することが提案されている。しかしながら、これらの従来技術は、溶剤系スラリーを用いて電極を作製する場合における密着性の改善や、接触抵抗の低減を図ろうとするものであり、水系スラリーを用いた場合において、乾燥温度を高くすることにより生じる密着強度の低下を改善するものではなかった。
【特許文献１】特開平１１−８６８５０号公報
【特許文献２】特開平５−１３５７５９号公報
【特許文献３】特開平３−１６５４５８号公報
【発明の開示】
【発明が解決しようとする課題】
【０００５】
本発明の目的は、水系スラリーを用いて集電体上に合剤層を形成した電極を用いた非水電解質二次電池において、効率良く生産することができ、電極内での密着強度が高く、電池性能を高めることができる非水電解質二次電池及びその製造方法を提供することにある。
【課題を解決するための手段】
【０００６】
本発明の非水電解質二次電池は、正極と、負極と、非水電解質とを有する非水電解質二次電池であって、正極及び負極のうちの少なくとも一方の電極が、集電体上にラテックス系結着剤及び水系分散剤からなるプレコート層を形成し、該プレコート層の上に、活物質、ラテックス系接着剤及び水系分散剤を含む水系スラリーを塗布して合剤層を形成した後乾燥して得られる電極であることを特徴としている。
【０００７】
本発明者らは、水系スラリーを用いて集電体上に合剤層を形成した電極において、乾燥温度を高くした場合に密着強度が低下する原因について検討した結果、合剤層中に含有される結着剤が、乾燥の際、合剤層内に生じた熱的対流により移動し、合剤層の表面に偏在するためであることを見出した。
【０００８】
図２は、合剤層内における対流による結着剤の移動を説明するための断面図である。図２（ａ）に示すように、集電体１の上に、合剤層２が設けられており、合剤層２中の結着剤３は、熱風４を当てて乾燥する際、合剤層２内に生じた対流５により上方へ移動する。この結果、図２（ｂ）に示すように、合剤層２の表面に結着剤３が偏在し、集電体１と合剤層２の界面における結着剤の量が減少するため、集電体１に対する合剤層２の密着強度が低下することがわかった。
【０００９】
図１に示すように、本発明によれば、集電体１上にラテックス系結着剤及び水系分散剤からなるプレコート層６を形成し、該プレコート層６の上に、活物質、ラテックス系結着剤及び水系分散剤を含む水系スラリーを塗布して合剤層２を形成した後、これらを乾燥して電極を作製する。本発明では、このようにして得られる電極を、正極及び負極のうちの少なくとも一方の電極として用いている。
【００１０】
本発明によれば、集電体と合剤層の間にラテックス系結着剤及び水系分散剤からなるプレコート層を形成しているので、合剤層を乾燥する際に、合剤層中のラテックス系結着剤が合剤層の表面に移動しても、集電体と合剤層の界面におけるラテックス系結着剤の濃度を高く保持することができる。このため、密着強度を高めることができる。また、乾燥温度を高めることができるので、電極の作製を効率良く行うことができる。
【００１１】
また、電極における密着強度を高めることができるので、電池性能を向上させることができ、高い信頼性を得ることができる。活物質材料は、充放電時に伴う膨張収縮の変化が大きく、電極に応力がかかり易い。このような充放電を繰り返すことにより、電極から活物質が剥離したりする場合があるが、本発明によれば、密着強度を高めることができるので、このような活物質の剥離等を抑制することができる。このため、電池性能を向上させることができ、長期における信頼性を高めることができる。
【００１２】
本発明において、プレコート層のラテックス系結着剤は、必ずしも合剤層のラテックス系結着剤と同じものである必要はないが、合剤層のラテックス系結着剤と同じラテックス系結着剤を用いることにより、電極内の組成をより均一にすることができ、より密着強度を高めることができる。具体的には、プレコート層のラテックス系結着剤と合剤層のラテックス系結着剤とが、同じ組成及び組成比を有することが好ましく、同じ組成、組成比及び重合度を有することがさらに好ましい。
【００１３】
また、本発明において、プレコート層の水系分散剤は、合剤層の水系分散剤と同じものである必要はないが、合剤層の水系分散剤と同じ水系分散剤を用いることにより、電極内の組成をより均一にすることができ、より密着強度を高めることができる。具体的には、プレコート層の水系分散剤と合剤層の水系分散剤とが、同じ組成及び組成比を有することが好ましく、同じ組成、組成比及び重合度を有することがさらに好ましい。
【００１４】
具体的には、例えば、プレコート層の水系分散剤と合剤層の水系分散剤との両方を、カルボキシメチルセルロースとすることが好ましく、同じ重合度のカルボキシメチルセルロースとすることがより好ましく、同じ重合度及びエーテル化度のカルボキシメチルセルロースとすることがさらに好ましい。
【００１５】
本発明において用いるラテックス系結着剤は、特に限定されるものではなく、活物質を含む水系スラリーにおいて、結着剤として用いることができるものであればよい。具体的な例としては、スチレン−ブタジエンエラテックス、アクリロニトリル−ブタジエンラテックス、アクリル酸エステル系ラテックス、酢酸ビニル系ラテックス、メチルメタクリレート−ブタジエンラテックス、及びこれらのカルボキシ変性体などが挙げられる。
【００１６】
本発明において用いる水系分散剤としては、活物質を含む水系スラリーに含有させることができる水系分散剤であれば、特に制限されることなく用いることができる。具体的な例としては、カルボキシメチルセルロース等が挙げられる。
【００１７】
水系分散剤として用いられるカルボキシメチルセルロースのエーテル化度は、０．５〜０．８の範囲であることが好ましく、０．６〜０．８の範囲であることがより好ましく、０．６５〜０．７５の範囲であることがさらに好ましい。カルボキシメチルセルロースのエーテル化度を０．８以下とすることによって電極の密着強度をより高めることができる。カルボキシメチルセルロースのエーテル化度が０．５を下回ると、カルボキシメチルセルロースの水に対する溶解度が低下する傾向にある。
【００１８】
プレコート層におけるラテックス系結着剤と水系分散剤の重量比（ラテックス系結着剤：水系分散剤）は、０．５：１〜１０：１の範囲内であることが好ましく、さらに好ましくは、１：１〜５：１の範囲内である。プレコート層中のラテックス系結着剤の比率を高めると合剤層の密着強度が高まる傾向にあるが、プレコート層の表面における粘着性も高まる傾向にあるため、その後の合剤層作製工程において問題が生じやすくなる傾向にある。また、プレコート層中のラテックス系結着剤の比率が少なくなると密着強度が低下する傾向にある。従って、ラテックス系結着剤とカルボキシメチルセルロースの重量比は０．５：１〜１０：１の範囲内であることが好ましく、さらに好ましくは、１：１〜５：１の範囲内である。
【００１９】
本発明において、プレコート層の厚みは、１μｍ以下であることが好ましい。プレコート層の厚みが１μｍを超えると、その上に合剤層を形成した後乾燥して得られる電極において、合剤層中の活物質と集電体との接触が不十分となり、良好な集電性が得られない場合がある。プレコート層の厚みの下限値は、特に限定されるものではないが、一般には０．０１μｍ以上とすることが好ましい。プレコート層の厚みが薄くなりすぎると、密着強度が高められるという本発明の効果が十分に得られない場合がある。従って、プレコート層の厚みは、０．０１〜１μｍの範囲であることが好ましくは、さらに好ましくは、０．１〜１μｍの範囲である。
【００２０】
本発明において、プレコート層を塗布する方法は、特に限定されるものではないが、例えば、グラビアコート法が挙げられる。グラビアコート法を用いて塗布することにより、厚みが薄くても均一なプレコート層を形成することができる。
【００２１】
本発明に従い、プレコート層を形成する電極は、正極及び負極のいずれであってもよい。近年、負極の作製において、水系スラリーを用いることが検討されており、このような水系スラリーを用いる負極の形成において、本発明を適用することができる。しかしながら、水系スラリーを用いて正極を作製する場合も、本発明を適用することができるものである。
【００２２】
負極活物質としては、特に限定されるものではなく、リチウムイオン二次電池において負極活物質として用いることができるものであればいずれのものでもよい。例えば、グラファイト（黒鉛）、コークス、酸化スズ、金属リチウム、珪素、及びこれらの混合物などが挙げられる。
【００２３】
また、正極活物質についても、リチウムイオン二次電池に用いることができる正極活物質であれば特に限定されるものではなく、コバルト酸リチウムなどのリチウム含有遷移金属酸化物を挙げることができる。コバルト酸リチウム以外の具体例としては、Ｎｉ−Ｃｏ−Ｍｎ系のリチウム複合酸化物、Ｎｉ−Ｍｎ−Ａｌ系のリチウム複合酸化物、Ｎｉ−Ｃｏ−Ａｌ系のリチウム複合酸化物などのニッケルを含むリチウム複合酸化物や、スピネル型マンガン酸リチウム、オリビン型燐酸鉄リチウムなどが挙げられる。
【００２４】
本発明において、プレコート層を形成するための水溶液におけるラテックス系結着剤及び水系分散剤の合計の濃度は、使用するラテックス系結着剤及び水系分散剤の種類などにより適宜調製されるものであるが、一般には、０．２〜１５重量％となるように調製することができる。
【００２５】
本発明における非水電解質は、特に限定されるものではなく、リチウムイオン二次電池に用いることができる非水電解質を用いることができる。
【００２６】
非水電解質の溶質としては、例えば、ＬｉＢＦ４、ＬｉＰＦ６、ＬｉＮ（ＳＯ２ＣＦ３）２、ＬｉＮ（ＳＯ２Ｃ２Ｆ５）２、ＬｉＰＦ６−ｘ（ＣｎＦ２ｎ＋１）ｘ（但し、１＜ｘ＜６、ｎ＝１または２）などが挙げられる。これらは１種単独で、または２種以上を混合して用いることができる。
【００２７】
また、非水電解質二次電池の溶媒としては、エチレンカーボネート（ＥＣ）、プロピレンカーボネート（ＰＣ）、γ−ブチロラクトン（ＧＢＬ）、ジエチルカーボネート（ＤＥＣ）、エチルメチルカーボネート（ＥＭＣ）、ジメチルカーボネート（ＤＭＣ）などを用いることができる。好ましくは、環状カーボネートと、鎖状カーボネートとを組合せて用いられる。
【００２８】
非水電解質中における溶質の濃度としては、特に限定されるものではないが、０．８〜１．８モル／リットルの濃度が挙げられる。
【００２９】
本発明の製造方法は、上記本発明の非水電解質二次電池を製造することができる方法であり、集電体の上にプレコート層を形成する工程と、プレコート層の上に、活物質、ラテックス系結着剤及び水系分散剤を含む水系スラリーを塗布して合剤層を形成した後乾燥させる工程とを備えることを特徴としている。
【００３０】
本発明の非水電解質二次電池の製造方法は、上記の電極の製造方法を含むことを特徴とするものである。従って、上記の製造方法により得られた電極は、電極内の密着強度が高く、電池性能を高めることができる。また、水系スラリーを塗布した後、高い乾燥温度で乾燥することができるので、効率良く電極を生産することができる。
【００３１】
水系スラリーを塗布した後、乾燥する際の乾燥温度は、特に限定されるものではないが、４０〜１５０℃の範囲の温度が挙げられる。
【００３２】
上記のようにしてプレコート層の上に合剤層を形成した後、通常の電極作製工程と同様に、電極を圧延することが好ましい。このような圧延工程により、合剤層中の活物質を集電体に効率良く接触させ、集電性を高めることができる。
【発明の効果】
【００３３】
本発明によれば、水系スラリーを用いて集電体上に合剤層を形成した電極を用いた非水電解質二次電池において、効率良く生産することができ、電極内の密着強度が高く、電池性能を高めることができる非水電解質二次電池とすることができる。
【発明を実施するための最良の形態】
【００３４】
以下、本発明をさらに詳細に説明するが、本発明は以下の実施例に何ら限定されるものではなく、その要旨を変更しない範囲において適宜変更して実施することが可能なものである。
【００３５】
（実施例１）
［負極の作製］
カルボキシメチルセルロース（ＣＭＣ：品番「１３８０」：ダイセル化学工業株式会社製：エーテル化度１．０〜１．５）を、純水に１重量％となるように溶解させ、このＣＭＣ水溶液中に、スチレンブタジエンゴム（ＳＢＲ）ラテックスを固形分重量比（ＣＭＣ：ＳＢＲ）で１：１となるように添加し、混合した。
【００３６】
このように作製したＣＭＣ−ＳＢＲ水溶液を、集電体である銅箔の両面に、１５０メッシュのグラビアロールを用いて、１．０ｍ／分の速度で塗布し、第１乾燥室（７０℃）と、第２乾燥室（１０５℃）に通して乾燥し、プレコート層を形成した。プレコート層の両面における塗布量は、０．５ｍｇ／１０ｃｍ２であり、片面におけるプレコート層の厚みは、０．２μｍとした。
【００３７】
次に負極活物質としての人造黒鉛と、上記と同じＣＭＣ：１３８０及びＳＢＲを重量比（活物質：ＣＭＣ：ＳＢＲ）で、９８：１：１となるように純水中でこれらを混合し、水系スラリーを作製した。次に、プレコート層を両面に形成した銅箔の両面上に水系スラリーを塗布し、合剤層を形成した。形成した合剤層は、長さ４ｍの連続乾燥室を用いて乾燥した。第１乾燥室（長さ２ｍ）の温度を１１５℃とし、第２乾燥室（長さ２ｍ）の乾燥温度を１２０℃に設定し、１．５ｍ／分の速度でこれらの乾燥室を通過させ、合剤層を乾燥させた。その後、充填密度１．６０ｇ／ｍｌとなるように圧延した。得られた電極を、本発明負極ｔとする。
【００３８】
［正極の作製］
正極活物質としてのコバルト酸リチウムと、炭素導電剤であるアセチレンブラックと、結着剤であるポリフッ化ビニリデン（ＰＶＤＦ）を、重量比（活物質：導電剤：結着剤）で、９５：２．５：２．５となるようにＮ−メチルピロリドン（ＮＭＰ）中に混合し、正極作製用スラリーを調製した。
【００３９】
上記の正極作製用スラリーを、アルミニウム箔の両面上に塗布し、乾燥した後、充填密度が３．６０ｇ／ｍｌとなるように圧延した。
【００４０】
［非水電解液の調製］
エチレンカーボネート（ＥＣ）とジエチルカーボネート（ＤＥＣ）の３：７の容積比の混合溶媒に、ＬｉＰＦ６を１．０モル／リットルとなるように溶解し、非水電解液として用いた。
【００４１】
［電池の組立］
正極及び負極のそれぞれにリード端子を取り付け、セパレータ（ポリエチレン製：膜厚１６μｍ、空孔率４７％）を介して、正極及び負極を重ね合せ、これを渦巻き状に巻き取ったものをプレスして、扁平状に押し潰した電極体を作製した。この電極体を電池外装体としてのアルミニウムラミネートに入れ、その後上記非水電解液を注入し、注入後封止して、リチウムイオン二次電池（本発明電池Ｔ）を作製した。この電池の設計容量は７５０ｍＡｈである。なお、電池の設計容量は、４．２０Ｖまでの充電終止電圧を基準にして設計を行った。
【００４２】
（実施例２）
カルボキシメチルセルロース（ＣＭＣ：１３８０）とスチレンブタジエンゴム（ＳＢＲ）とを固形分重量比（ＣＭＣ：ＳＢＲ ）で１：３となるように混合し、プレコート層を形成した以外は、上記実施例１と同様にして負極を作製した。この負極を、本発明負極ｔ２とした。この本発明負極ｔ２を用いる以外は、上記実施例１と同様にして本発明電池Ｔ２を作製した。
【００４３】
（実施例３）
カルボキシメチルセルロース（ＣＭＣ：１３８０）とスチレンブタジエンゴム（ＳＢＲ）とを固形分重量比（ＣＭＣ：ＳＢＲ ）で１：５となるように混合し、プレコート層を形成した以外は、上記実施例１と同様にして負極を作製した。この負極を、本発明負極ｔ３とした。この本発明負極ｔ３を用いる以外は、上記実施例１と同様にして本発明電池Ｔ３を作製した。
【００４４】
（実施例４）
カルボキシメチルセルロース（ＣＭＣ：品種「ＢＳＨ−１２」：第一工業製薬株式会社社製：エーテル化度０．６５〜０．７５）を、純水に０．５重量％となるように溶解させ、このＣＭＣ水溶液中に、スチレンブタジエンゴム（ＳＢＲ）ラテックスを固形分重量比（ＣＭＣ：ＳＢＲ）で１：３となるように添加し、混合して得られたＣＭＣ−ＳＢＲ水溶液を用いてプレコート層を形成した以外は、上記実施例１と同様にして負極を作製した。この負極を、本発明負極ｔ４とした。
【００４５】
（実施例５）
合剤層の形成に用いた水系スラリーの作製にカルボキシメチルセルロース（ＣＭＣ：品種「ＢＳＨ−１２」：第一工業製薬株式会社社製：エーテル化度０．６５〜０．７５）を用いたこと以外は、上記実施例２と同様にして負極を作製した。この負極を、本発明負極ｔ５とした。
【００４６】
（実施例６）
カルボキシメチルセルロース（ＣＭＣ：品種「ＢＳＨ−１２」：第一工業製薬株式会社社製：エーテル化度０．６５〜０．７５）を、純水に０．５重量％となるように溶解させ、このＣＭＣ水溶液中に、スチレンブタジエンゴム（ＳＢＲ）ラテックスを固形分重量比（ＣＭＣ：ＳＢＲ）で１：３となるように添加し、混合して得られたＣＭＣ−ＳＢＲ水溶液を用いてプレコート層を形成した以外は、上記実施例５と同様にして負極を作製した。この負極を、本発明負極ｔ６とした。
【００４７】
（比較例１）
プレコート層を形成しない以外は、上記実施例１と同様にして負極を作製した。この負極を、比較負極ｒ１とした。この比較負極ｒ１を用いる以外は、上記実施例と同様にして比較電池Ｒ１を作製した。
【００４８】
（比較例２）
プレコート層を、ＣＭＣ：１３８０のみを含む１重量％のＣＭＣ水溶液で形成すること以外は、上記実施例１と同様にして負極を作製した。この負極を比較負極ｒ２とした。
【００４９】
（比較例３）
プレコート層を、ＳＢＲのみを含む１重量％のＳＢＲ水溶液で形成すること以外は、上記実施例１と同様にして負極を作製した。この負極を比較負極ｒ３とした。
【００５０】
（比較例４）
第１乾燥室（長さ２ｍ）の乾燥温度を６０℃とし、第２乾燥室（長さ２ｍ）の乾燥温度を１１０℃とし、１ｍ／分の速度でこれらの乾燥室を通過させて乾燥する以外は、上記比較例１と同様にして負極を作製した。従って、ここでは、プレコート層を形成せずに負極を作製した。この負極を、比較負極ｒ４とした。
【００５１】
（比較例５）
プレコート層を形成しないこと以外は、上記実施例５と同様にして負極を作製した。この負極を比較負極ｒ５とした。
【００５２】
［結着剤の分布状態の観測］
比較負極ｒ１の合剤層中の結着剤の分布状態を、以下のようにして観測した。
【００５３】
圧延後の比較負極ｒ１について、クロスセクションポリッシャー（「ＳＭ−０９０１０」、ＪＥＯＬ社製）で断面を切り出した。２重量％のＯｓＯ４水溶液０．３ｍｌを、シャーレに滴下し、その近傍に直接触れないように、断面を切り出した負極を設置した。その後シャーレの蓋を閉め、２時間放置することによって、負極の合剤層中に含有されている結着剤が有する二重結合部にＯｓを吸着させた。すなわち、二重結合がＯｓによって酸化されることを利用し、Ｏｓの分布を測定することにより、間接的に電極内部における結着剤の分布を測定した。測定は、ＥＤＸ（「ＪＳＭ−６５００Ｆ」、ＪＥＯＬ社製）を用いて行った。
【００５４】
図３は、負極の断面を示す電子顕微鏡写真である。集電体１と合剤層２の界面１０より上の部分について、二重結合の分布を測定した。合剤層２の上層１３、中層１２、及び下層１１のそれぞれの部分における二重結合の割合（％）を測定し、表１にその結果を示した。
【００５５】
【表１】
2009238720.tif 000003
【００５６】
表１に示すように、結着剤の存在割合は、合剤層全体において均一ではなく、下層より中層が高く、中層より上層のほうが高くなっており、結着剤が合剤層の表面近傍に偏在していることが確認された。
【００５７】
〔プレコート層厚み測定〕
なお、実施例１〜３において、以下の方法でプレコート層の厚みを測定した。負極集電体上にプレコート層を形成した後、その表面にＶＧ  Ｍｉｃｒｏｔｅｃｈ製ＳＰＵＴＴＥＲ  ＣＯＡＴＥＲ（ＳＣ７６４０）で金コート層を形成した。ＪＥＯＬ製クロスセクションポリッシャー（ＳＭ−０９０１０）で断面を切り出し、ＪＥＯＬ製ＳＥＭ（ＪＳＭ−６５００Ｆ）で集電体層と金コート層のギャップを測定することによってプレコート層の厚みを測定した。実施例１〜３におけるプレコート層の厚みの測定結果を表３に示す。表３に示すように、実施例１〜３の全てにおいて、厚み０．２μｍのプレコート層が形成されていることを確認した。
【００５８】
［負極の密着強度の評価］
本発明負極ｔ、及び比較負極ｒ１〜ｒ４の負極について、密着強度を以下のようにして評価した。引張圧縮試験機（「ＳＶ−５」及び「ＤＲＳ−５Ｒ」、今田製作所製）を用い、負極の合剤層表面に、３ｃｍ２の粘着テープ（３Ｍ製：Scotch Double-coatedtape 666）を取り付けた円形試験片を押し当て、一定の速度（３００ｍｍ／分）で上方に引っ張り、剥離時の最大強度を測定した。測定結果を表２に示す。
【００５９】
【表２】
2009238720.tif 000004
【００６０】
表２に示すように、本発明に従い、プレコート層を形成した後、その上に合剤層を形成して作製した本発明負極ｔは、プレコート層を形成せずに作製した比較負極ｒ１に比べ、高い密着強度が得られている。また、低温で乾燥した比較負極ｒ４と比較負極ｒ１を比べると、低温で乾燥させた比較負極ｒ４の方が高い密着強度が得られている。このことから、高温で乾燥させることにより、結着剤が合剤層中でマイグレーションし、密着強度が低下することがわかる。また、ＣＭＣのみをプレコート層に用いた比較負極ｒ２では、密着強度が著しく低下している。また、プレコート層にＳＢＲのみを用いた比較負極ｒ３は、合剤層表面に粘着性があり、良好な塗布面を形成することができなかった。このため、密着強度の測定をすることができなかった。
【００６１】
同様に本発明負極ｔ２及びｔ３の密着強度についても上記方法で測定した。
【００６２】
また、上記した１８０度剥離試験方法による負極の密着強度評価とは別に、以下の９０度剥離試験方法を用いて本発明負極ｔ２及びｔ３、並びに比較負極ｒ１の密着強度を評価した。
【００６３】
１２０ｍｍ×３０ｍｍサイズのアクリル板上に１００ｍｍ×２５ｍｍサイズの負極を７０ｍｍ×２０ｍｍサイズの両面テープ（ニチバン株式会社社製「ナイスタック  ＮＷ−２０」）を用いて貼り付け、貼り付けられた負極の端部を日本電産シンポ株式会社社製小型卓上試験機（「ＦＧＳ−ＴＶ」及び「ＦＧＰ−５」）で負極合剤層表面に対して９０度の方向に、一定速度（１００ｍｍ／ｍｉｎ）で上方に５０ｍｍ引っ張り、剥離時の平均強度を測定した。測定結果を表２に示した結果と共に表３に示す。
【００６４】
【表３】
2009238720.tif 000005
【００６５】
表３に示すように、１８０度剥離試験と９０度剥離試験とのいずれの評価結果においても同様の傾向がみられ、本発明に従い、プレコート層を形成し後、その上に合剤層を形成して作製した本発明負極ｔ，ｔ２及びｔ３は、プレコート層を形成せずに作製した比較負極ｒ１に比べ、高い密着強度が得られている。また、本発明負極ｔ，ｔ２及びｔ３の測定結果から、プレコート層中に含まれるＳＢＲの割合が増加するにつれて密着強度が高くなることがわかった。
【００６６】
これらのことから、プレコート層中のラテックス系結着剤の比率を高めると負極合剤層の密着強度が高まる傾向にあるが、プレコート層の表面における粘着性も高まるため、その後の合剤層作製工程において問題が生じやすくなる傾向にあることがわかる。密着強度を高めつつ、プレコート層の表面における粘着性を低くおさえる観点から、ラテックス系結着剤とカルボキシメチルセルロースの重量比は１：１〜５：１の範囲にあることが特に好ましいことがわかる。
【００６７】
また、同様に、本発明負極ｔ４〜ｔ６及び比較負極ｒ５についても、上記９０度剥離試験方法を用いて密着強度を評価した。結果を他の本発明負極及び比較負極の結果と合わせて下記表４に示す。
【００６８】
【表４】
2009238720.tif 000006
【００６９】
表４に示すように、合剤層とプレコート層とで異なるカルボキシメチルセルロースを用いた本発明負極ｔ４における密着強度は、プレコート層を形成しない比較負極ｒ１の密着強度よりは高かったものの、合剤層とプレコート層とで同じカルボキシメチルセルロースを用いた本発明負極ｔ２の密着強度よりは低かった。同様に、合剤層とプレコート層とで異なるカルボキシメチルセルロースを用いた本発明負極ｔ５における密着強度は、プレコート層を形成しない比較負極ｒ５の密着強度よりは高かったものの、合剤層とプレコート層とで同じカルボキシメチルセルロースを用いた本発明負極ｔ６の密着強度よりは低かった。以上の結果から、合剤層とプレコート層とで異なるＣＭＣを用いた場合でも電極の密着性を高めることができるが、合剤層とプレコート層とで同じカルボキシメチルセルロースを水系分散剤として用いることにより電極の密着性をより高くすることができることがわかる。
【００７０】
また、水系分散剤として、エーテル化度が０．６５〜０．７５であるＣＭＣ：ＢＳＨ１２を用いた本発明負極ｔ６の密着強度は、水系分散剤として、エーテル化度が１．０〜１．５であるＣＭＣ：１３８０を用いた本発明負極ｔ２の密着強度よりも高かった。この結果から、水系分散剤としてエーテル化度の低いＣＭＣを用いることにより、電極の密着強度を高くすることができることがわかる。
【００７１】
［負極合剤層と集電体の界面の結着剤及び活物質の割合］
本発明負極ｔ及び比較負極ｒ１について、負極合剤層と集電体の界面における結着剤と活物質の割合を測定した。上記の［結着剤の分布状態の観測］と同様にして、結着剤が有する二重結合部にＯｓを吸着させ、ＥＤＸでＯｓと炭素の量をそれぞれ測定することにより、結着剤と活物質の割合を求めた。炭素の量には、結着剤の炭素も含まれているので、Ｏｓの量から求めた結着剤の量に相当する炭素の量を差し引いて、活物質の量を算出した。
【００７２】
結果を表５に示す。
【００７３】
【表５】
2009238720.tif 000007
【００７４】
水系スラリー中における結着剤と活物質の固形分重量比（結着剤／活物質）は、１／９８であり、１．０２重量％である。本発明負極ｔにおいては、１．７０重量％となっており、スラリー固形分濃度比よりも高くなっている。これに対し、比較負極ｒ１においては、０．４重量％となっており、スラリー固形分濃度比よりも著しく低くなっている。これらのことから、本発明に従い、プレコート層を形成することにより、負極集電体と合剤層の界面における結着剤の濃度を高めることができることがわかる。また、このように界面における結着剤の濃度を高めることにより、表２に示すように、密着強度を高めることができることがわかる。
【００７５】
［放電負荷試験］
本発明電池Ｔ及び比較電池Ｒ１について、以下の充放電条件で、充放電サイクルを１回行い、再度１Ｃで充電を行った後、３Ｃ（２２５０ｍＡ）で２．７５Ｖまで定電流放電を行った。
【００７６】
・充電条件
１Ｃ（７５０ｍＡ）の電流で４．２０Ｖまで定電流充電を行い、４．２０Ｖの定電圧で電流Ｃ／２０（３７．５ｍＡ）になるまで充電した。
【００７７】
・放電条件
１Ｃ（７５０ｍＡ）の電流で２．７５Ｖまで定電流放電を行った。
【００７８】
・休止
充電と放電の間の間隔を１０分とした。
【００７９】
以上の充放電試験で測定された３Ｃでの放電容量及び１Ｃでの放電容量から、以下の計算式により、３Ｃ負荷特性を求め、結果を表６に示した。
【００８０】
３Ｃ負荷特性（％）＝（３Ｃでの放電容量／１Ｃでの放電容量）×１００
【００８１】
【表６】
2009238720.tif 000008
【００８２】
表６に示すように、本発明電池Ｔと比較電池Ｒ１の負荷特性は、同等レベルであった。このことから、本発明に従い、集電体の上にプレコート層を形成し、このプレコート層の上に合剤層を形成した場合であっても、集電性が低下しないことがわかる。
【００８３】
また、本発明電池Ｔ２及びＴ３についても同様に、上記の方法で放電負荷試験を行った。結果を、表６に示す結果と共に表７に示す。
【００８４】
【表７】
2009238720.tif 000009
【００８５】
表７に示すように、本発明電池Ｔ２及びＴ３の負荷特性も、比較電池Ｒ１の負荷特性と同等レベルであることから、表７に示す結果からも、本発明に従い、集電体上のプレコート層を形成し、このプレコート層の上に合剤層を形成した場合であっても、集電性が低下しないことがわかる。
【００８６】
本発明によれば、電極内で高い密着強度を得ることができる。従って、このような高い密着強度により、充放電サイクルの繰り返しにより生じると考えられる活物質の剥離等を抑制することができ、電池性能を高めることができる。
【００８７】
また、本発明によれば、上述のように、高い乾燥温度で電極を作製することができるので、電池を効率良く生産することができる。
【００８８】
上記の実施例においては、負極に本発明を適用したが、正極について本発明を適用しても、本発明の効果を得ることができる。
【図面の簡単な説明】
【００８９】
【図１】本発明に従い、集電体の上にプレコート層を形成し、プレコート層の上に合剤層を形成した状態を示す断面図。
【図２】従来の電極において、乾燥工程により結着剤が合剤層表面に移動する状態を説明するための断面図。
【図３】電極の断面を示す電子顕微鏡写真。
【符号の説明】
【００９０】
１…集電体
２…合剤層
３…結着剤
４…熱風
５…対流
６…プレコート層
１０…界面
１１…下層
１２…中層
１３…上層
【図１】
2009238720.tif 000010
【図２】
2009238720.tif 000011
【図３】
2009238720.tif 000012